КЕРАМИЧЕСКАЯ МАССА ДЛЯ ИЗГОТОВЛЕНИЯ ОБЛИЦОВОЧНОЙ ПЛИТКИ
CERAMIC MIXTURE FOR MAKING FACING TILE

Изобретение относится к составам керамических масс, которые могут быть использованы в производстве облицовочной плитки.
Известна керамическая масса, включающая, мас.%: каолин 60,0-65,0; полевой шпат 19,0-21,0; керамический бой 8,0-10,0; фосфогипс 5,0-10,0; глину 1,0 [1].
Задача изобретения состоит в повышении термостойкости изделий, полученных из керамической массы.
Технический результат достигается тем, что керамическая масса для изготовления облицовочной плитки, включающая каолин, полевой шпат, фосфогипс, дополнительно включает кварцевый песок, причем компоненты находятся при следующем соотношении, мас.%: каолин 66,0-68,0; полевой шпат 13,0-15,0; фосфогипс 4,0-6,0; кварцевый песок 13,0-15,0.
В таблице приведены составы керамической массы.
Таблица
Компоненты
Состав, мас.%:
1
2
3
Каолин
68,0
67,0
66,0
Полевой шпат
13,0
14,0
15,0
Фосфогипс
6,0
5,0
4,0
Кварцевый песок
13,0
14,0
15,0
Термостойкость, °C
~250
~250
~250
Для приготовления керамической массы могут быть использованы каолины Просяновского, Глуховецкого и других месторождений.
Измельченные до порошкообразного состояния компоненты дозируют в требуемых количествах и смешивают. Из полученной керамической массы с влажностью 20-24% пластическим способом формуют плитки, которые сушат до влажности не более 6% и обжигают при температуре 1160-1240°С. На поверхность обожженной плитки наносят слой глазури и при температуре 1000-1030°С проводят второй обжиг. Возможно декорирование поверхности плитки подглазурными и надглазурными керамическими красками.
Источники информации
1. Мухамеджанова М.Т., Иркаходжаева А.П., Сиражиддинов Н.А. Фосфогипсосодержащая керамическая масса с улучшенными физико-механическими свойствами. // Стекло и керамика. - 1992. - №6. - С.19.